Brevet FR2685352A1 — publié le 19930625

La présente invention est relative à un revêtement. Elle concerne en premier lieu un revêtement multicouche de la totalité de la surface d'un élément métallique ferreux. 5 On connaît des revêtements à base de bitume de pétrole pour l'intérieur et l'extérieur de la surface d'éléments de réseaux d'eau Ces revêtements sont d'un faible coût, mais nécessitent l'utilisation de solvants, ce qui augmente les risques d'incendie. Les revêtements connus dont toutes les couches sont obtenues à partir d'une composition à base de poudre d'époxy apportent une bonne tenue à la corrosion Mais les variations d'épaisseur importantes du revêtement, en particulier au niveau des cotes d'assemblage des joints (gorges de joint, diamètres de centrage) obligent, soit à multiplier le nombre de modèles de fonderie avec dimensions différentes en fonction des revêtements, soit à usiner les éléments métalliques avant application du revêtement. Ces revêtements sont constitués de matériau inerte, qui forme barrière à l'égard des éléments extérieurs; celle- ci, quelle que soit son épaisseur, est sujette à des blessures laissant apparaître le support et au droit desquelles ne s'exerce plus aucune protection, sans mettre en jeu des réactions chimiques entre le revêtement et son support Il en est ainsi par exemple avec le bitume de pétrole et la poudre d'époxy Pour que cette protection trouve son maximum d'efficacité, il importe que le bitume ou l'époxy soit exempt de dommages allant jusqu'au métal. Si ces conditions ne sont pas remplies, il se crée des macropiles de corrosion, souvent encore appelées "macro- éléments", dues à la présence de dommages divers tels que blessures traversantes, fissures, décollements, qui, en permettant une dépassivation locale du fer par abaissement du p H et accès de substances dépassivantes, vont localiser des35 sites anodiques isolés au sein des zones cathodiques que constituent les surfaces passivées o le revêtement reste encore en contact intime avec la structure métallique Dès 2 lors, comme le rapport de la surface cathodique à la surface anodique est généralement grand, le débit du courant qui s'établit dans ces macropiles peut être élevé lorsqu'une dépolarisation active de la surface cathodique est possible.5 La présente invention vise à remédier à ces inconvénients et à résoudre le nouveau problème technique qui consiste à obtenir à faible coût un revêtement d'élément métallique de réseau d'eau recouvrant toute la surface dudit élément, donc la surface interne et externe, la pose du revêtement pouvant être automatisée. Dans le problème technique résolu par l'invention, l'élément métallique avec son revêtement doit présenter une bonne tenue face à la corrosion venue des sols acides ou basiques; comme le sont par exemple des sols calcaires,15 argileux ou des nappes phréatiques douces ou salées. L'élément revêtu doit également tenir face à la corrosion par les eaux transportées comme par exemple l'eau potable, l'eau adoucie, l'eau usée ou l'eau pluviale Ledit élément revêtu ne doit pas non plus présenter de migration de produits20 toxiques, ou qui donnent une coloration à l'eau, ou qui en altèrent le goût ou l'odeur. Pour obtenir un faible coût de fabrication, le revêtement doit respecter toutes les formes fonctionnelles de l'élément métallique, telles que des gorges et des collets,25 sans nécessiter d'opérations de retouche après la pose du revêtement. Le revêtement doit permettre d'économiser de la matière en évitant les surplus tels que par exemple des coulures ou des surépaisseurs.30 De plus, l'élément selon l'invention doit également résister à la corrosion aérienne, car il subit cette dernière lors du stockage et du transport avant la pose. La corrosion aérienne est liée aux variations atmosphériques en température et en humidité Elle se traduit par une attaque générale de toute la surface d'un élément métallique au contraire de la corrosion des sols qui est 3 constituée entre autre par des effets de piles localisés comme expliqué plus haut. Enfin, l'élément selon l'invention ne doit pas non plus permettre la formation de macropiles de corrosion et il doit donc avoir une bonne tenue aux chocs qui entraînent les blessures sources des macropiles. A cet effet, le revêtement multicouche pour la totalité de la surface d'un élément métallique ferreux pour réseau d'eau, comprend, de l'élément métallique vers10 l'extérieur, au moins une couche de conversion et une couche de revêtement de résine synthétique thermodurcissable d'épaisseur constante. En variante, ladite couche de conversion a subi une passivation. En outre, la Demanderesse a découvert qu'un tel revêtement présente une tenue à la corrosion très efficace si la couche de conversion du revêtement selon l'invention est constituée d'un phosphate mixte de zinc et de fer. Suivant d'autres caractéristiques ou variantes du revêtement: la passivation est chromique, la passivation est organique, les produits organiques de la passivation comprennent de l'acide tannique, la résine synthétique thermodurcissable est un époxy, il comprend une couche supplémentaire de résine synthétique thermodurcissable recouvrant la première couche de résine synthétique thermodurcissable. L'invention a également pour objet un procédé pour appliquer un revêtement, tel que décrit ci-dessus, sur la totalité de la surface d'un élément métallique ferreux Ledit procédé se caractérise en ce qu'il comprend au moins les étapes successives suivantes: un bain de conversion chimique, un rinçage à l'eau déminéralisée, un dépôt par électrodéposition dans un bain comprenant une résine synthétique dans un milieu aqueux, une polymérisation de la résine synthétique. Suivant d'autres variantes ou caractéristiques, le procédé se distingue par les points suivants: l'ajout, entre les étapes de rinçage à l'eau déminéralisée et de dépôt par électrodéposition, d'un bain de passivation suivi d'un rinçage à l'eau déminéralisée l'enrichissement par ultrafiltration du liquide du bain d'électrodéposition en résine synthétique, l'ajout sur l'élément métallique d'une couche extérieure supplémentaire de résine synthétique, la pose de cette couche supplémentaire de résine synthétique par poudrage électrostatique sur éléments métalliques froids ou chauds, par projection électrostatique, par immersion dans un bain fluidisé, ou par électrophorèse suivie d'une cuisson, la pose de cette couche supplémentaire peut aussi se faire par pulvérisation des deux composants d'une résine synthétique liquide. L'invention a encore pour objet l'application d'un revêtement conforme à la définition ci-dessus au recouvrement de toute la surface d'un élément de réseau d'eau, constitué d'un alliage métallique à base de fer et de carbone, ledit élément métallique étant de forme irrégulière, apte au transport d'eau et à être en contact avec les sols. D'autres caractéristiques et avantages de l'invention apparaîtront à la lecture de la description qui va suivre donnée à titre non limitatif, en se référant aux dessins annexés, dans lesquels: La Fig 1 représente en élévation avec coupe partiellement arrachée un élément avec revêtement multicouche selon l'invention. La Fig 2 représente un histogramme d'essais de consommation dans le temps d'un revêtement selon l'invention comparé aux autres revêtements sur la totalité d'une surface d'élément pour réseau d'eau. L'élément métallique ferreux 1, brut de fonderie, illustré à la Fig 1 est posé dans un sol 2 Il est recouvert d'un revêtement multicouche 5 comprenant, au contact de l'élément métallique 1, une couche de conversion 3 recouverte par une couche de résine synthétique thermodurcissable 4. L'épaisseur de chacune des couches est constante et respecte la forme d'origine de l'élément 1 qui est conservée à la surface du revêtement 5 La forme de l'élément 1 est complexe car il est coudé et raccordé à d'autres éléments de canalisation d'un réseau d'eau non représenté La jonction avec les autres éléments du réseau d'eau se fait au moyen d'un emboîtement 6 a ou 6 b Chacun des emboîtements 6 a ou 6 b (voir la demande de brevet FR-A-2 647 520 au nom de la Demanderesse) présente à son extrémité d'entrée, après un collet, une gorge coaxiale, constituée d'une face légèrement tronconique poursuivie vers le fond de l'emboîtement 6 a ou 6 b par une surface cylindrique de diamètre constant, terminée, dans le sens radial interne, par une surface plane ou légèrement tronconique, perpendiculaire à l'axe X-X ou X'-X'. Cette surface plane se prolonge, vers le fond de l'emboîtement 6 a ou 6 b, par une courbe convexe et par une surface tronconique qui se raccorde finalement à une surface cylindrique de diamètre inférieur au diamètre de la surface cylindrique de la gorge de l'emboîtement 6 a ou 6 b. Ladite surface tronconique est à conicité ouverte vers le fond de l'emboîtement 6 a ou 6 b. Ainsi, la surface interne de l'emboîtement 6 a ou 6 b est apte à loger une garniture d'étanchéité. La surface cylindrique se termine, au fond de l'emboîtement 6 a ou 6 b, par une butée radiale qui limite la longueur de cette surface cylindrique. L'élément 1 est obtenu avec la forme particulière de ses emboîtements par moulage de fonderie Puis le revêtement 5 est appliqué sur la totalité de la surface de l'élément métallique ferreux 1, donc les surfaces externe 7 et interne 8 Cette application se fait par un bain de conversion chimique de l'élément 1, un rinçage à l'eau déminéralisée, un bain de passivation, un rinçage à l'eau déminéralisée et enfin par un dépôt par électrodéposition dans un bain comprenant une résine synthétique dans un milieu aqueux. En outre le liquide du bain d'électrodéposition est rincé par une ultrafiltration. La forme particulière de l'élément 1 ayant été respectée, il n'est pas nécessaire d'effectuer des opérations de retouche sur l'élément 1 revêtu. L'invention a pour objet: l'application d'un revêtement 5 conforme à celui décrit ci-dessus, au recouvrement de toute la surface interne et externe d'un élément en fonte d'un réseau d'adduction d'eau potable, et/ou l'application d'un revêtement 5 conforme à celui décrit ci-dessus, aux pièces moulées en fonte. La Fig 2 représente sous forme d'histogramme, le résultat d'essais entre différents revêtements, un revêtement 9 à base de bitume de pétrole et un revêtement 10 obtenu à partir d'une composition à base de poudre époxy. Ces revêtements 9, 10 connus, sont comparés avec le revêtement 5 selon l'invention dont la couche de conversion est constituée d'un phosphate mixte de zinc et de fer. Ces essais consistent à simuler dans un milieu de basse résistivité ( 100 Q x cm) une blessure traversant le revêtement 5, 9, 10 jusqu'au métal, d'ou création d'un couple électrochimique consistant en une macropile telle que décrit plus haut. La simulation est réalisée sur un échantillon découpé dans un élément métallique revêtu. On a placé dans cet échantillon une anode cylindrique de même nature que l'élément métallique L'anode est enrobée dans une gaine isolante électriquement ne laissant apparaître que l'un des disques d'extrémité L'anode est reliée à l'échantillon par une liaison électrique incorporant un micro-ampèremètre. Il s'agit de la comparaison des consommations de métal à l'anode après 200 jours dans un milieu de résistivité Q x cm, pour les trois types de revêtement; la consommation de métal étant représentée sur l'histogramme en ordonnée en mm/an. Ces essais en milieu de résistivité 100 Q x cm sont également présentés dans le tableau suivant qui compare le revêtement selon l'invention avec un revêtement à base de bitume pour des durées de 100, 158 et 200 jours et un revêtement à base d'époxy par poudrage sur pièces froides pour une durée de 200 jours La consommation de métal de l'anode a été calculée en fonction du débit de courant (niveau d'attaque). Les résultats sont regroupés dans le tableau 1 ci- après: TABLEAU 1 Milieu 100 Q 2 x cm Référence Débit en Débit en Débit en Niveau WA après WA après WA après d'attaque J 158 J 200 J (base 200 J) en mm/an Revêtement à 83 72 60 3,9 base de Bitume Revêtement époxy 15,4 1,0 par poudrage sur pièces froides Revêtement 5, 6 7,3 8,3 0,44 selon L'invention Ces trois revêtements ont également été comparés dans un milieu moins agressif, pour des durées de 100, 158 et jours La consommation de métal de l'anode a été calculée en fonction du débit de courant (niveau d'attaque). Les résultats sont regroupés dans le tableau 2 ci- après: TABLEAU 2 Milieu 1500 ú 2 x cm Référence Débit en Débit en Débit en Niveau 1.A après p A après p A après d'attaque J 158 J 200 J (base 200 J) en mm/an Revêtement à 70 53 43 2,8 base de Bitume Revêtement époxy 9,8 0,64 par poudrage sur pièces froides Revêtement 2,8 2,8 3,4 0,22 selon l'invention En outre, il a été effectué des mesures d'évolution du courant de corrosion déterminé à partir des droites de TAFEL (p.A/Cm 2) pour le revêtement selon l'invention et un revêtement sans couche de conversion chimique Les essais ont duré 1 à 4 jours, 30 jours et 145 jours. Les résultats sont regroupés dans le tableau 3 ci- après. 1 O TABLEAU 3 1 à 4 j 30 j 145 j Revêtement à base de résine thermodurcissable 170 135 430 sans couche de conversion chimique Revêtement selon l'invention 28 14 90 REVENDICATIONS 1. Revêtement multicouche ( 5) pour la totalité de la surface d'un élément métallique ferreux ( 1), caractérisé en ce que l'élément métallique ( 1) étant pour réseau d'eau, le revêtement ( 5) comprend, de l'élément métallique ( 1) vers l'extérieur au moins, une couche de conversion ( 3), et une couche de revêtement de résine synthétique thermodurcissable d'épaisseur constante ( 4). 2. Revêtement selon la revendication 1 caractérisé en ce que la couche de conversion ( 3) a subi une passivation. 3 Revêtement selon la revendication 1 ou 2, caractérisé en ce que la couche de conversion ( 3) est constituée d'un phosphate mixte de zinc et de fer. 4. Revêtement selon la revendication 2 ou 3, caractérisé en ce que la passivation est chromique. 5 Revêtement selon la revendication 2 ou 3, caractérisé en ce que la passivation est organique. 6. Revêtement selon la revendication précédente, caractérisé en ce que les produits organiques de la passivation comprennent de l'acide tannique. 7 -Revêtement selon l'une des revendications 1 à 6, caractérisé en ce que ladite résine synthétique thermodurcissable est un époxy. 8. Revêtement selon l'une des revendications 1 à 7, caractérisé en ce qu'il comprend une couche supplémentaire de résine synthétique thermodurcissable recouvrant la première couche de résine synthétique thermodurcissable ( 4). 9. Procédé pour appliquer un revêtement ( 5) suivant l'une des revendications 1 à 8 sur la totalité de la surface d'un élément métallique ferreux ( 1), caractérisé en ce qu'il comprend au moins les étapes successives suivantes un bain de conversion chimique, un rinçage à l'eau déminéralisée, un dépôt par électrodéposition dans un bain comprenant une résine synthétique dans un milieu aqueux, une polymérisation de la résine synthétique. 1 1 10. Procédé selon la revendication 9, caractérisé en ce qu'il comprend, entre les étapes de rinçage à l'eau déminéralisée et du dépôt par électrodéposition, au moins les deux étapes suivantes: un bain de passivation, un rinçage à l'eau déminéralisée, 11. Procédé selon l'une des revendications 9 ou 10, caractérisé en ce qu'il comprend un enrichissement par ultrafiltration du liquide du bain d'électrodéposition en résine synthétique. 12. Procédé selon l'une des revendications 9 à 11, caractérisé en ce que l'élément métallique est recouvert d'une couche extérieure supplémentaire de résine synthétique. 13. Procédé selon la revendication 12, caractérisé en ce que la couche supplémentaire est un poudrage par projection électrostatique ou immersion dans un bain fluidisé suivi d'une cuisson. 14. Procédé selon la revendication 12, caractérisé en ce que la pulvérisation est une projection des deux composants d'une résine synthétique liquide. 15. Procédé selon la revendication 12, caractérisé en ce qu'il consiste en une électrophorèse suivi d'une cuisson. 16. Application d'un revêtement ( 5) conforme à l'une quelconque des revendications 1 à 8 au recouvrement de toute la surface d'un élément de réseau d'eau constitué d'un alliage métallique à base de fer et de carbone, ledit élément métallique étant de forme irrégulière, apte au transport d'eau et à être en contact avec les sols. 17. Application d'un revêtement ( 5) conforme à l'une quelconque des revendications 1 à 8, au recouvrement de toute la surface interne et externe d'un élément en fonte d'un réseau d'adduction d'eau potable. 18. Application d'un revêtement ( 5) conforme à l'une quelconque des revendications 1 à 8, aux pièces moulées en fonte.